(57)【要約】【課題】  光学補償部材として適当な正面レターデーションおよび光学二軸性を有し、加熱下においても光学補償物性の実質的な劣化のない高い耐久性を有し、液晶表示装置の表示画像を長期間にわたって高品位に保つことが可能な位相差フィルムを提供すること。【解決手段】  非晶性樹脂（Ａ）と、非晶性樹脂（Ａ）に対し実質的に相分離形態を呈する熱可塑性エラストマー系樹脂（Ｂ）よりなるフィルムを、長手方向もしくは幅方向の少なくとも一方向に延伸して得られる位相差フィルムであって、該フィルムを８０℃で１０００時間処理した後の、下記式（１）で定義される正面レターデーションＲ０の加熱処理前初期値に対する変化率が２％以内であり、同様に熱処理した後の、下記式（２）で定義される厚み方向レターデーションＲｔｈの加熱処理前初期値に対する変化率が３％以内であり、かつ正面レターデーションＲ０が２０から２００ｎｍの範囲にあり、厚み方向レターデーションＲｔｈが−２００から３００ｎｍの範囲にあることを特徴とする位相差フィルム。  Ｒ０＝（ｎｘ−ｎｙ）×ｄ・・・（１）  Ｒｔｈ＝（（ｎｘ＋ｎｙ）／２−ｎｚ）×ｄ・・・（２）（式中、ｎｘ：フィルム面内最大屈折率、ｎｙ：フィルム面内のｎｘ方向と直交する方向の屈折率、ｎｚ：フィルム厚み方向の屈折率、ｄ：位相差フィルムの平均厚み）【選択図】  なし【特許請求の範囲】
【請求項１】
非晶性樹脂（Ａ）と、非晶性樹脂（Ａ）に対し実質的に相分離形態を呈する熱可塑性エラストマー系樹脂（Ｂ）よりなるフィルムを、長手方向もしくは幅方向の少なくとも一方向に延伸して得られる位相差フィルムであって、該フィルムを８０℃で１０００時間加熱処理した後の、下記式（１）で定義される正面レターデーションＲ０の変化率が、加熱処理前初期値に対して２％以内であり、同様に加熱処理した後の、下記式（２）で定義される厚み方向レターデーションＲｔｈの変化率が、加熱処理前初期値に対して２％以内であることを特徴とする位相差フィルム。
Ｒ０＝（ｎｘ−ｎｙ）×ｄ・・・（１）
Ｒｔｈ＝（（ｎｘ＋ｎｙ）／２−ｎｚ）×ｄ・・・（２）
（式中、ｎｘ：フィルム面内最大屈折率、ｎｙ：フィルム面内のｎｘ方向と直交する方向の屈折率、ｎｚ：フィルム厚み方向の屈折率、ｄ：位相差フィルムの厚み）
【請求項２】
正面レターデーションＲ０が２０〜３００ｎｍの範囲にあり、厚み方向レターデーションＲｔｈが−２００〜３００ｎｍの範囲にあることを特徴とする請求項１記載の位相差フィルム。
【請求項３】
非晶性樹脂（Ａ）が環状オレフィン系樹脂、マレイミド系樹脂、アクリル系樹脂のうち少なくとも１つから選ばれることを特徴とする請求項１または２に記載の位相差フィルム。
【請求項４】
偏光板の一方面に、請求項１〜３のいずれかに記載の位相差フィルムが一体的に積層されている複合偏光板。
【請求項５】
偏光子の一方面に、接着剤を介して請求項１〜３のいずれかに記載の位相差フィルムが一体的に積層されている偏光板。
【請求項６】
液晶セルを構成している一対の基板の外表面の少なくとも一方に、請求項４に記載の複合偏光板または請求項５に記載の偏光板が積層されている液晶表示装置。
【発明の詳細な説明】
【技術分野】
【０００１】
本発明は、液晶表示装置に使用される位相差フィルムに関する。
【背景技術】
【０００２】
上記液晶表示方式の中で、特に液晶テレビやモニターといった特に大画面用途において、広視野角と高コントラスト比といった特徴的な利点を有する、ＶＡ方式（垂直配向型液晶）が主流となりつつある。ＶＡ液晶はその名の意味する通り液晶が垂直配向した構造をとる為、その光学補償に供される位相差フィルムとしては、屈折率楕円体がパネル水平方向に長軸を有し扁平で、固有複屈折が正値を取る、いわゆる正位相差板が好適である。当該フィルムの特性は、後述するＮｚ係数が負のものとして定義することが出来る。
【０００３】
従来からこのような二軸性位相差フィルムの製造方法は種々提案されてきているが、長手方向（縦）一軸延伸や幅方向（横）一軸延伸のみによる一軸延伸フィルムに限られず、熱可塑性樹脂フィルムを縦ないしは横に延伸した後に、前段の延伸方向と直交する方向に延伸をする、逐次二軸延伸法も利用されている（例えば、特許文献１参照）。
【０００４】
このような正位相差板に供される樹脂には、分子主鎖の配向方向と平行する方向に屈折率が増大する性質が要求される。正の固有複屈折を示す熱可塑性樹脂としては、後述する負の固有屈折率を有する樹脂以外、ほぼ全ての熱可塑性樹脂が該当し、可視光に対する透明性や実用性ならびに加工性に鑑みて、ポリカーボネート樹脂、ポリエーテルスルフォン樹脂、ポリエチレンテレフタレート樹脂、ポリイミド樹脂、ポリエチレン樹脂、ポリプロピレン樹脂、ポリ塩化ビニル樹脂、アセチルセルロース系樹脂、環状オレフィン系樹脂が例示出来る。なかでも環状オレフィン系樹脂は高い光線透過率をはじめとした光学的特性に優れている。
【０００５】
一方、ＩＰＳ方式（横電界方式液晶）は、液晶分子の配向をパネル基板に対して、平行な水平面内で変化させ透過光を制御することにより、表示機能を発揮するよう構成されている。ＩＰＳ方式はその動作原理上、特に広視野角でかつ色調変化が小さい特徴を持ち、その表示特性を生かして液晶テレビや携帯端末モニター等に広く利用されている。またＯＣＢ方式は、液晶分子がベンド配向と呼ばれるパネル基板に対して傾斜した配向形態を取ることにより、画像表示を制御している。
【０００６】
ＩＰＳ方式およびＯＣＢ方式は、液晶分子がパネル基板と水平もしくは傾斜配向した構造を取る為、その光学補償に供される位相差フィルムとしては、屈折率楕円体がパネル法線方向に長軸を有し固有複屈折が負値を取る、いわゆる負位相差板が好適である。当該フィルムの特性は、後述するＮｚ係数が負のものとして定義することが出来る。
【０００７】
このような負位相差板に供される材料には、分子主鎖の配向方向と直交する方向に屈折率が増大する性質が要求される。このような負の固有複屈折を示す熱可塑性樹脂材料として、アクリル系樹脂，スチレン系樹脂およびフルオレン系樹脂は公知であり、特にアクリル系樹脂は、高い光線透過率をはじめとした光学的特性に優れ、一般に光学部材として多様な用途に利用されている。また当該樹脂で組成された無定形シートを延伸することにより、分子主鎖の配向方向と直交する厚み方向の屈折率ｎｚが大きくなるような光学異方性を発揮し、上記の負位相差板として利用することが可能となる。
【０００８】
このような位相差フィルムは、一般に、樹脂フィルムを少なくとも一方向に延伸して製造されている。このような延伸手法においては、レターデーション（位相差）や光学軸（遅相軸）を高度に調整する為に、各種の延伸方法や延伸条件の制御技術が検討され、高い光学補償性能を実現している。
【０００９】
一方で位相差フィルムは、液晶表示装置に搭載された後も安定した光学補償性能を発揮し、その画像品位を維持することが期待される。特にパネル内でのバックライト光による高温暴露や夏場の高温使用環境下においてもその位相差値が変化せず、実質的に初期値を持続することが要求され（例えば特許文献２）、いわゆる耐久性が光学補償性能の中で重要な位置付けとされている。しかしながら、延伸配向した樹脂分子の一般的挙動として、加熱環境下では分子配向緩和により、得られた光学異方性を初期値のまま維持することが困難となる。結果として位相差の経時変化によって、液晶パネルの稼働に伴い表示画像の劣化が進行することになり、液晶表示装置の商品価値に重大な影響を与えることになる。
【００１０】
このような光学補償性能の劣化を防止する技術としては、樹脂の面からは例えば酸化劣化による位相差変化を抑制する為に抗酸化剤を添加する（特許文献３）、あるいは特定の光弾性係数の樹脂を使用し、加熱下で生ずるフィルム内部応力に伴う位相差変化を低減する手法（特許文献４）が挙げられる。また延伸手法としては、延伸温度を特定の範囲とすることや、延伸終了後のフィルムに低緊張下で加熱処理し残留歪みを除去する手法（特許文献５）が挙げられる。
【００１１】
しかしながら、抗酸化剤などの添加剤は、酸化防止効果は期待出来ても、分子配向の経時的緩和防止に対する効果はなく、更に低分子化合物である為に、溶融押出工程での製膜時にダイリップ汚れや製膜キャストロール表面への堆積を引き起こしたり、あるいはコロナ処理等による表面活性処理時に過剰ブリードとなってフィルムや生産装置を汚染したりする問題がある。また、光弾性定数の低減等の主構成樹脂改質は、比較的安価な汎用樹脂を利用出来なくなり、製造コスト増加が著しく必ずしも好ましい手法ではない。
【００１２】
更に、延伸手法による改良では、特定の延伸条件下で延伸を実施することにより、所望の位相差値を設計出来なくなることがあり、位相差フィルムとしての本来の価値を損なうことになり、更に延伸終了後に低張力下でアニール処理する手法は、同じく熱処理によって位相差値が低下し、更にテンタークリップ式延伸の場合には、分子配向角が幅方向に湾曲配向するいわゆるボーイング現象を助長し、遅相軸精度と耐久性を同時に満足することが困難となり好ましいとはいえない。
【特許文献１】特開２００２−１４８４３８号公報（特に、従来技術の欄）
【特許文献２】特開平０９−１０５８１４号公報（特に、従来技術の欄）
【特許文献３】特開２００３−３２９８３５号公報
【特許文献４】特開２００５−０３１６２１号公報
【特許文献５】特開２００６−３４１３９３号公報
【発明の開示】
【発明が解決しようとする課題】
【００１３】
本発明は、上記背景技術に鑑みてなされたものであり、位相差フィルムの生産および品質管理において、光学補償部材として適当な正面レターデーションおよび光学二軸性を有し、更には加熱下においても光学補償物性の実質的な劣化のない高い耐久性を有し、液晶表示装置の表示画像を長期間にわたって高品位に保つことが可能な位相差フィルムを提供することを目的とする。
【００１４】
上記課題に対し鋭意検討した結果、フィルムを構成する樹脂組成を再検討し、特に柔軟性を有する成分を一定量フィルムの副構成素材として使用して複合材料フィルムとすることで、加熱による内部応力の発生とそれに伴う塑性変形を、主構成材料から副構成材料へと分散でき、光学特性の経時変化が抑制ないしは緩和され、加熱環境下でも光学特性の変化が実質的に確認されないことを見出して本発明に至ったものである。
【課題を解決するための手段】
【００１５】
すなわち、本発明の位相差フィルムは、非晶性樹脂（Ａ）と、非晶性樹脂（Ａ）に対し実質的に相分離形態を呈する熱可塑性エラストマー系樹脂（Ｂ）よりなるフィルムを、長手方向もしくは幅方向の少なくとも一方向に延伸して得られる位相差フィルムであって、該フィルムを８０℃で１０００時間加熱処理した後の、下記式（１）で定義される正面レターデーションＲ０の変化率が、加熱処理前初期値に対して２％以内であり、同様に加熱処理した後の、下記式（２）で定義される厚み方向レターデーションＲｔｈの変化率が、加熱処理前初期値に対して２％以内であり、更に正面レターデーションＲ０が２０〜２００ｎｍの範囲にあり、厚み方向レターデーションＲｔｈが−２００〜３００ｎｍの範囲にあることを特徴とするものである。
Ｒ０＝（ｎｘ−ｎｙ）×ｄ・・・（１）
Ｒｔｈ＝（（ｎｘ＋ｎｙ）／２−ｎｚ）×ｄ・・・（２）
（式中、ｎｘ：フィルム面内最大屈折率、ｎｙ：フィルム面内のｎｘ方向と直交する方向の屈折率、ｎｚ：フィルム厚み方向の屈折率、ｄ：位相差フィルムの厚み）
【００１６】
本発明で使用される非晶性樹脂（Ａ）とは、透明性に優れ耐熱性及び液晶とのマッチング性が良く、固有複屈折の値が小さく、光弾性係数が小さいこと等、光学部材として有用な特性を具備し、かつ実質的に結晶性を有しない樹脂であれば特に限定されないが、例えば、分子主鎖あるいは分子側鎖に脂環式炭化水素構造を有する環状オレフィン系樹脂、マレイミド構造を有するマレイミド系樹脂や、分子側鎖にアクリル基およびその誘導基を有するアクリル系樹脂を本発明に適用すると優れた効果が得られる。
【００１７】
上記環状オレフィン系樹脂の一種であるノルボルネン系樹脂は、従来より光学用材料として検討されている樹脂であって、例えば、ノルボルネン系モノマーの開環（共）重合体、ノルボルネン系モノマーとオレフィン系モノマーとの付加共重合体、ノルボルネン系モノマー同士の付加共重合体及びこれらの誘導体等が挙げられる。これらノルボルネン系樹脂は単独で使用されてもよいし、２種以上が併用されてもよい。また、ノルボルネン系樹脂のうち、必然的に分子内に炭素−炭素不飽和二重結合が残留する開環（共）重合体或いは使用するモノマー種によっては分子内に炭素−炭素不飽和二重結合が残留する付加（共）重合体を採用する場合は、耐候性の観点から水素添加によって飽和されていることが望ましい。
【００１８】
上記ノルボルネン系樹脂を構成するノルボルネン系モノマーは、ノルボルネン環を有するモノマーであれば、特に限定されず、例えば、ノルボルネン、ノルボルナジエン等の２環体；ジシクロペンタジエン、ジヒドロキシペンタジエン等の３環体；テトラシクロドデセン等の４環体；シクロペンタジエン３量体等の５環体、テトラシクロペンタジエン等の７環体；これらのメチル、エチル、プロピル、ブチル等のアルキル、ビニル等のアルケニル、エチリデン等のアルキリデン、フェニル、トリル、ナフチル等のアリール等の置換体；更に、これらのエステル基、エーテル基、シアノ基、ハロゲン基、アルコキシカルボニル基、ピリジル基、水酸基、カルボン酸基、アミノ基、無水酸基、シリル基、エポキシ基、アクリル基、メタクリル基等の炭素及び水素以外の元素を含有する基、所謂極性基を有する置換体等が挙げられる。
【００１９】
これらのノルボルネン系モノマーの中で、入手が容易であり、反応性に優れ、得られる位相差フィルムの耐熱性が優れたものとなるので、３環体以上の多環ノルボルネン系モノマーが好ましく、３環体、４環体及び５環体のノルボルネン系モノマーがより好ましい。なお、ノルボルネン系モノマーは単独で使用されてもよいし、２種以上が併用されてもよい。
【００２０】
上記オレフィン系モノマーとしては、例えば、エチレン、プロピレン、１−ブテン、３−メチル−１−ブテン、１−ペンテン、３−メチル−１−ペンテン、４−メチル−１−ペンテン、１−ヘキセン、１−オクテン、１−デセン、１−ドデセン、１−テトラデセン、１−ヘキサデセン等が挙げられ、共重合性の高い炭素数が２〜１０のα−オレフィン系モノマーが好ましく、より好ましくはエチレンである。他のα−オレフィン系モノマーをノルボルネン系モノマーと共重合させる場合もエチレンが存在すると共重合性が高くなるので好ましい。
【００２１】
上記環状オレフィン系樹脂の重合は特に限定されず、例えば、開環メタセシス重合、付
加重合等の従来公知の方法を用いることができる。
【００２２】
上記環状オレフィン系樹脂のガラス転移温度は、光学特性やその他の実用物性の耐久性に影響を与えるので重要である。液晶表示装置実装後に、位相差フィルムが曝される熱環境を考慮すると、８０℃以上が好ましく、１００℃以上が更に好ましい。
【００２３】
上記ノルボルネン系樹脂の重量平均分子量は、小さくなると得られた位相差フィルムの機械的強度が低下し、大きくなるとフィルムの成形性に支障を来すことがあるので、テトラヒドロフラン溶媒又はシクロヘキサン溶媒によるＧＰＣで測定し、５０００〜１０００００が好ましく、より好ましくは１００００〜７００００である。
【００２４】
上記マレイミド系樹脂は、従来より光学用途材料に検討されている樹脂であって、例えば、例えば、下記構成成分（１）と構成成分（２）からなるマレイミド−オレフィン共重合体が挙げられ、マレイミド類とオレフィン類とのラジカル共重合反応により得ることができる。
【００２５】
【化１】
2010026098.tif 000002
【００２６】
【化２】
2010026098.tif 000003
【００２７】
構成成分（１）を与える化合物としては、例えば、Ｎ−メチルマレイミド、Ｎ−エチルマレイミド、Ｎ−ｎ−プロピルマレイミド、Ｎ−ｉ−プロピルマレイミド、Ｎ−ｎ−ブチルマレイミド、Ｎ−ｉ−ブチルマレイミド、Ｎ−ｓ−ブチルマレイミド、Ｎ−ｔ−ブチルマレイミド、Ｎ−ｎ−ペンチルマレイミド、Ｎ−ｎ−ヘキシルマレイミド、Ｎ−ｎ−ヘプチルマレイミド、Ｎ−ｎ−オクチルマレイミド、Ｎ−ラウリルマレイミド、Ｎ−ステアリルマレイミド、Ｎ−シクロプロピルマレイミド、Ｎ−シクロブチルマレイミド、Ｎ−シクロヘキシルマレイミド、Ｎ−フェニルマレイミド、Ｎ−（２−メチルフェニル）マレイミド、Ｎ−（２−エチルフェニル）マレイミド、Ｎ−（２−イソプロピルフェニル）マレイミド、Ｎ−（３−メチルフェニル）マレイミド、Ｎ−（３−エチルフェニル）マレイミド、Ｎ−（４−メチルフェニル）マレイミド、Ｎ−（４−エチルフェニル）マレイミド、Ｎ−（２，６−ジメチルフェニル）マレイミド、Ｎ−（２，６−ジエチルフェニル）マレイミド、Ｎ−（２，６−ジイソプロピルフェニル）マレイミド、Ｎ−（２，４，６−トリメチルフェニル）マレイミド、Ｎ−カルボキシフェニルマレイミド、Ｎ−（２−クロロフェニル）マレイミド、Ｎ−（２，６−ジクロロフェニル）マレイミド、Ｎ−（２−ブロモフェニル）マレイミド、Ｎ−（パーブロモフェニル）マレイミド、Ｎ−（２，４−ジメチルフェニル）マレイミド、パラトリルマレイミド等のＮ−置換マレイミド類が挙げられる。なかでも、Ｎ−メチルマレイミド、Ｎ−エチルマレイミド、Ｎ−イソプロピルマレイミド又はＮ−シクロヘキシルマレイミドが好適である。これらの重合性モノマーは単独で用いられてもよく、２種以上を併用してもよい。
【００２８】
構成成分（２）を与える化合物としては、イソブテン、２−メチル−１−ブテン、２−メチル−１−ペンテン、２−メチル−１−ヘキセン、１−メチル−１−ヘプテン、１−イソオクテン、２−メチル−１−オクテン、２−エチル−１−ペンテン、２−メチル−２−ブテン、２−メチル−２−ペンテン、２−メチル−２−ヘキセン等のオレフィン類が例示でき、このうち耐熱性、機械特性及び透明性の点から特にイソブテンが好ましい。また、これら化合物は１種又は２種以上組み合わせて用いることができる。構成成分（１）の含有量は共重合体全体の３０〜７０モル％が好ましい。得られるマレイミド系共重合体樹脂を位相差フィルムとするに際して、構成成分（１）の含有量を３０モル％以下とすると、充分な耐熱性や透明性を発揮できないことがあり、７０モル％以上とすると、成形加工性が低下する。４０〜６０モル％がより好ましい。
【００２９】
これらモノマーの重合には公知の重合方法、例えば塊状重合法、溶液重合法、懸濁重合法、又は乳化重合法のいずれもが採用可能である。得られるフィルムの透明性、色調の点から特に沈殿重合法が好ましい。
【００３０】
上記マレイミド−オレフィン共重合体は、無水マレイン酸とオレフィン類との共重合により得られる樹脂をアンモニア又はアルキルアミンを用いて、後アミド化することによっても得ることができる。
【００３１】
上記マレイミド系樹脂のガラス転移温度は、上記アクリル系樹脂と同様に、光学特性やその他の実用物性の耐久性に影響を与えるものであり重要である。同様に８０℃以上が好ましく、１００℃以上が更に好ましい。
【００３２】
上記マレイミド系樹脂の重量平均分子量は特に制限されないが、シート成形性や延伸性及び得られたフィルムの位相差フィルムとしての品位を勘案すると、テトラヒドロフラン溶媒によるＧＰＣで測定し、好ましくは１０００〜５０００００程度である。
【００３３】
上記アクリル系樹脂は、従来より光学用途フィルムに使用されている樹脂であって、主
に(メタ)アクリル酸エステル系単量体を単独重合ないしは共重合することにより得られる。上記(メタ)アクリル酸エステル系単量体としては、例えば、一般式ＣＨ２＝Ｃ（Ｒ１）ＣＯＯ−Ｒ２｛式中、Ｒ１は、水素原子又はメチル基を示し（アクリル酸エステルの場合は水素原子を示し、メタクリル酸エステルの場合はメチル基を示す）、Ｒ２は、脂肪族炭化水素基、芳香族炭化水素基、及び、ハロゲン、アミン、エーテル等の官能基を含む炭化水素基の中から選択される１価の基を示す｝で表されるものが好ましい。
【００３４】
上記(メタ)アクリル酸エステル系単量体としては特に限定されないが、例えば、（メタ）アクリル酸メチル、（メタ）アクリル酸エチル、（メタ）アクリル酸ｎ−プロピル、（メタ）アクリル酸イソプロピル、（メタ）アクリル酸ｎ−ブチル、メタクリル酸イソブチル、（メタ）アクリル酸ｓｅｃ−ブチル、（メタ）アクリル酸ｔ−ブチル、（メタ）アクリル酸イソアミル、（メタ）アクリル酸ｎ−へキシル、（メタ）アクリル酸シクロへキシル、（メタ）アクリル酸２−エチルヘキシル、（メタ）アクリル酸ｎ−オクチル、（メタ）アクリル酸ラウリル、（メタ）アクリル酸ｎ−トリデシル、（メタ）アクリル酸ミリスチル、（メタ）アクリル酸セチル、（メタ）アクリル酸ステアリル、（メタ）アクリル酸アリル、（メタ）アクリル酸ビニル、（メタ）アクリル酸ベンジル、（メタ）アクリル酸フェニル、（メタ）アクリル酸２−ナフチル、（メタ）アクリル酸２，４，６−トリクロロフェニル、（メタ）アクリル酸２，４，６−トリブロモフェニル、（メタ）アクリル酸イソボルニル、（メタ）アクリル酸２−メトキシエチル、（メタ）アクリル酸２−エトキシエチル、（メタ）アクリル酸ジエチレングリコールモノメチルエーテル、（メタ）アクリル酸ポリエチレングリコールモノメチルエーテル、（メタ）アクリル酸ポリプロピレングリコールモノメチルエーテル、（メタ）アクリル酸テトラヒドロフルオリル、（メタ）アクリル酸２，３−ジブロモプロピル、（メタ）アクリル酸２−クロロエチル、（メタ）アクリル酸２，２，２−トリフルオロエチル、（メタ）アクリル酸ヘキサフルオロイソプロピル、（メタ）アクリル酸グリシジル、（メタ）アクリル酸３−トリメトキシシリルプロピル、（メタ）アクリル酸２−ジエチルアミノエチル、（メタ）アクリル酸２−ジメチルアミノエチル、（メタ）アクリル酸ｔ−ブチルアミノエチル、２−ヒドロキシエチル（メタ）アクリレート、２−ヒドロキシプロピル（メタ）アクリレート、２−ヒドロキシブチル（メタ）アクリレート、（メタ）アクリル酸、イタコン酸、クロトン酸、（無水）マレイン酸、フマル酸、２−（メタ）アクリロイルオキシエチルコハク酸、２−（メタ）アクリロイルオキシエイチルヘキサヒドロフタル酸、ネオペンチルジ（メタ）アクリレート、ジメチロルトリシクロデカンジ（メタ）アクリレート等のアクリル、二官能エポキシ（メタ）アクリレート、カプロラクトン変性（メタ）アクリレート、ジペンタエリスリトールヘキサ（メタ）アクリレート、ペンタエリスリトールトリ（メタ）アクリレート、ペンタエリスリトールテトラ（メタ）アクリレート、トリメチロールプロパントリアクリレート、トリメチロールプロパンテトラアクリレート、メタ）アクリロニトリル、Ｎ−ビニルピロリドン、Ｎ−ビニルカプロラクタム、Ｎ−ビニルラウリロラクタム、（メタ）アクリルアミド、ジメチル（メタ）アクリルアミド、（メタ）アクリル酸ジエチルアミノエチル、ＰＥＧ＃２００ジ（メタ）アクリレート、ＰＥＧ＃４００ジ（メタ）アクリレート、ＰＥＧ＃６００ジ（メタ）アクリレート、多官能ウレタンアクリレート等が挙げられる。これら一連の(メタ)アクリル酸エステル単量体は、単独で用いられてもよいし、二種以上が併用され共重��体としてもよい。なお本発明において、（メタ）アクリルとは、アクリル 又はメタクリルの何れか一方或いは双方を意味する。
【００３５】
更に、上記単量体組成物中には、(メタ)アクリル酸エステル単量体以外にこの(メタ)アクリル酸エステル単量体と共重合可能なラジカル重合性単量体として、極性基を有するビニル単量体が含有されていてもよく、このような単量体としては、例えば無水マレイン酸、スチレンなどが挙げられ、単独で用いられても良いし、二種以上が併用されても良い。
【００３６】
上記アクリル系樹脂は、種々の方法で架橋変性することにより耐摩耗性、耐熱性を向上させたりすることができる。架橋の方法としては特に限定されず、例えば、所定量の（メタ）アクリル酸エステル系単量体に架橋助剤を添加して、重合する方法等が挙げられる。上記架橋助剤としては特に限定されず、例えば、過酸化ベンゾイルなどのラジカル発生剤や、ジビニルベンゼン、トリメチロールプロパントリ（メタ）アクリレート、１，６−ヘキサンジオールジ（メタ）アクリレート、１，９−ノナンジオールジ（メタ）アクリレート、１，２，４−ベンゼントリカルボン酸トリアリルエステル等の多官能性モノマー等が挙げられる。これらの架橋助剤は、単独で用いられても良いし、２種類以上が併用されても良い。
【００３７】
上記アクリル系樹脂の重合に供される、(メタ)アクリル酸エステル系単量体の含有量は特に限定されないが、重合体全体の５〜９９モル％が好ましく、３０〜９０モル％がより好ましい。
【００３８】
上記アクリル系樹脂の重合には、公知のラジカル重合の手法、例えば塊状重合法、溶液重合法、懸濁重合法、又は乳化重合法のいずれも選択可能である。重合プロセス上の利得や重合樹脂およびフィルム品位の観点からは、溶液重合法および塊状重合法が好ましい。
【００３９】
上記アクリル系樹脂のガラス転移温度は、光学特性やその他の実用物性の耐久性に影響を与えるので重要である。液晶表示装置実装後に、位相差フィルムが曝される熱環境を考慮すると、８０℃以上が好ましく、１００℃以上が更に好ましい。
【００４０】
上記アクリル系樹脂の重量平均分子量は特に制限されないが、シート成形性や延伸性、および及び得られたフィルムの位相差フィルムとしての品位を勘案すると、好ましくは１００００〜１００００００、更に好ましくは５００００〜５０００００である。なお本発明における重量平均分子量とは、テトラヒドロフラン溶媒にてゲル浸透クロマトグラフィー（ＧＰＣ）によって測定される、ポリスチレン換算分子量により定義される。
【００４１】
なお、ガラス転移温度Ｔｇは示差走査熱量計（ＴＡ  Ｉｎｓｔｒｕｍｅｎｔｓ社製、商品名「ＤＳＣ２９２０  Ｍｏｄｕｌａｔｅｄ  ＤＳＣ」）を用い、以下の温度プログラム条件において、最終昇温時のガラス転移温度を本発明のガラス転移温度として定義する。
【００４２】
（温度プログラム条件）
室温から５０℃までを１０℃／分で昇温して５分間等温保持、５０℃から２００℃までを１０℃／分で昇温して２００℃で５分間保持、２００℃から−５０℃までを１０℃／分で降温して−５０℃で５分間保持、−５０℃から２００℃までを１０℃／分で昇温して２００分で５分間保持。
【００４３】
本発明で使用される熱可塑性エラストマー系樹脂（Ｂ）とは、常温で柔軟性を有している高分子材料を総称しており、特に限定されるものではない。例えば、エチレン−（メタ）アクリル酸エステル共重合体（ＥＡ）、メタアクリル酸メチル−スチレン−ブタジエン共重合体（ＭＢＳ）、アクリロニトリル−ブタジエン共重合体（ＮＢＲ）、スチレン−ブタジエンブロック共重合体（ＳＢ）、スチレン−エチレン−ブチレン−スチレン共重合体（ＳＥＢＳ）、スチレン−エチレン−プロピレン−スチレン共重合体、スチレン−イソプレン−スチレン共重合体（ＳＩＳ）、水素化スチレン−ブタジエンブロック共重合体、スチレン−イソプレンブロック共重合体、水素化スチレン−イソプレンブロック共重合体、エチレン−酢酸ビニル共重合体（ＥＶＡ）、低結晶性ポリブタジエン樹脂 、エチレン−プロピレンエラストマー、スチレングラフトエチレン−プロピレンエラストマー、塩素化ポリエチレン（ＣＰＥ）、クロルスルホン化ポリエチレン（ＣＳＰＥ）、ポリウレタン、熱可塑性ポリエステルエラストマー、熱可塑性ポリアミドエラストマー、エチレン系アイオノマー樹脂、等の熱可塑性エラストマーが挙げられる。これらの熱可塑性エラストマー系樹脂（Ｂ）は、エポキシ基、カルボキシル基、ヒドロキシル基、アミノ基、酸無水物基、オキサゾリン基等の特定の官能基によって変性されたものであってもよい。これらは単独で用いても２種以上併用してもよいが、(メタ)アクリル酸エステル系単量体、アクリロニトリル系単量体およびスチレン系単量体のうち少なくとも一種をハードセグメントとし、共役ジエン系単量体をソフトセグメントとした共重合体を用いると、本発明の効果を高める上で好ましい。
【００４４】
上記熱可塑性エラストマー系樹脂（Ｂ）の重量平均分子量は特に制限されないが、シート成形性や延伸性、及び位相差フィルムとしての品位を勘案すると、テトラヒドロフラン溶媒によるＧＰＣで測定し、好ましくは５０００〜５０００００、更に好ましくは１００００〜３０００００である。
【００４５】
本発明における位相差フィルムは、非晶性樹脂（Ａ）と熱可塑性エラストマー系樹脂（Ｂ）は実質的に相分離形態を呈し、熱可塑性エラストマー系樹脂（Ｂ）は非晶性樹脂（Ａ）と相溶せず、一定のドメイン構造を保持しながらマトリクス相である非晶性樹脂（Ａ）に分散していることが好ましい。非晶性樹脂（Ａ）と樹脂（Ｂ）の溶融混練後の微細構造は、樹脂（Ａ）が連続相としてマトリクスを成し、熱可塑性エラストマー系樹脂（Ｂ）は、その連続相中に島構造を形成しドメインを成し、不連続相としてマトリクス中に分散する。
【００４６】
非晶性樹脂（Ａ）よりなるマトリクス相に分散している熱可塑性エラストマー系樹脂（Ｂ）のドメインサイズは特に限定されないが、ドメイン長軸方向サイズをドメイン短軸サイズで除したアスペクト比は、１〜５０であることが好ましく、ドメイン長軸サイズは０．１〜５μｍであることが好ましい。アスペクト比が５０以上となると、分子配向の主軸方向への引裂伝播抵抗性が低下し、フィルム搬送時の切断や、分子配向主軸に沿ってフィルムが座屈し易くなるなど、主に機械物性の面から好ましくない。またドメイン長軸サイズが０．１μｍを下回ると、本発明の主旨である正面レターデーションＲ０および厚みレターデーションＲｔｈは所定の加熱耐久性を得られず、本発明の効果を十分発揮することが不可能となり、５μｍを上回ると透明性が損なわれ光学補償フィルムとしての用を成さなくなる。
【００４７】
なお非晶性樹脂（Ａ）よりなるマトリクス相中に分散した熱可塑性エラストマー系樹脂（Ｂ）のドメイン分散状態の評価は、上記位相差フィルムを四酸化ルテニウム等により染色した後、ミクロトームを用いて押出成形時の長手方向と幅方向に約０．０５μｍの厚さにスライスして、それぞれの断面を透過型電子顕微鏡（日本電子社製、ＪＥＭ−１２００ＥＸII）を用いて観察し、写真撮影を行った。この写真をもとに、８０μｍ×１００μｍの断面積における、熱可塑性エラストマー系樹脂（Ｂ）よりなるドメインの平均分散径及びアスペクト比を測定した。
【００４８】
本発明における非晶性樹脂（Ａ）は、光弾性係数が２．０×１０−１１Ｐａ−１以下である
ことが好ましい。本発明における位相差フィルムを偏光子保護フィルムとして用いた場合、偏光板の収縮応力、偏光板への貼合時の歪み、ディスプレイへの組込時の歪みによる応力等、種々の外力がかかり、当該位相差フィルム内部に応力が発生する。とりわけ、高温高湿環境下においては、偏光板の収縮応力は大きい。光弾性係数とは、下記式（３）により定義されるものであり、フィルム内部に発生した応力に対する複屈折の変化を表す値である。
Ｃ＝Δｎ／σ・・・（３）
（式中、Ｃ：光弾性係数（Ｐａ-1）、Δｎ：発現複屈折、σ：フィルム内部応力(Ｐａ)）
即ち、光弾性係数が小さいほど、外力による複屈折率の変化量が小さいものになる。光弾性係数が２．０×１０−１１Ｐａ−１を超えると、外力による変形により光学性能が大きく変化するため、光学フィルムの用途には用いることが困難となる。より好ましくは１．０×１０−１１Ｐａ−１以下である。
【００４９】
上記非晶性樹脂（Ａ）と熱可塑性エラストマー系樹脂（Ｂ）とは、屈折率の差が０．２以下であることが好ましい。０．２を超えると、得られるフィルムの透明性、残留位相差等が悪化したり、光学的な歪み等を生じやすくなったりすることがある。より好ましくは０．１以下、更に好ましくは０．０５以下、特に好ましくは０．０３以下である。
【００５０】
上記重合体組成物中の非晶性樹脂（Ａ）の含有率は少なくとも６０重量％以上であることが好ましい。６０重量％未満であると透明性および耐熱性が低下する傾向があり好ましくない。熱可塑性エラストマー系樹脂（Ｂ）を添加する場合の含有率は、５〜４０重量％であることが好ましい。５重量％未満であると、摩擦特性の改善効果が不十分となり、４０重量％を超えると、逆に得られる滑性が過剰となり、フィルム巻取の際に発生するいわゆる巻きズレにより製品形態が崩れることがあり、またフィルム白化による外観不良も問題となるなど、本発明位相差フィルムの製品形態ならびに光学特性を劣化させ、その商品価値は著しく低下することになる。また熱可塑性エラストマー系樹脂（Ｂ）を４０重量％以上含有すると、シート化する際のダイスウェルによる製膜不良や幅方向のフィルム厚み不良が顕著となるなど経済的にも好ましくない。
【００５１】
上記非晶性樹脂（Ａ）および熱可塑性エラストマー系樹脂（Ｂ）には、本発明の目的を阻害しない範囲で必要に応じて、２，６−ジ−ｔ−ブチル−４−メチルフェノール、２−（１−メチルシクロヘキシル）−４，６，ジメチルフェノール、２，２−メチレン−ビス−（４−エチル−６−ｔ−ブチルフェノール）、トリス（ジ−ノニルフェニルホスファイト）等の酸化防止剤；ｐ−ｔ−ブチルフェニルサリシレート、２，２’−ジヒドロキシ−４−メトキシ−ベンゾフェノン、２−（２’−ジヒドロキシ−４’−ｍ−オクトキシフェニル）ベンゾトリアゾール等の紫外線吸収剤；パラフィンフェノス、硬化油等の滑剤；ステアロアジトプロピルジメチル−β−ヒドロキシエチルアンモニウムトレート等の帯電防止剤等を含有してもよい。
【００５２】
本発明の位相差フィルムに用いる実質的に無配向の原反フィルムの製造方法は、特に限定されるものではなく、例えば、非晶性樹脂（Ａ）ならびに熱可塑性エラストマー系樹脂（Ｂ）を混合した原料樹脂を押出機に供給して溶融、混練し、押出機の先端に取り付けられた金型からフィルム状に押出して、静電印加キャスト法、タッチロール法、あるいはエアーナイフキャスト法により、冷却した回転ドラム上で冷却固化して長尺の実質的に無配向の非晶性樹脂フィルムを成膜する溶融押出法、非晶性樹脂（Ａ）ならびに熱可塑性エラストマー系樹脂（Ｂ）を有機溶媒に溶解した溶液をドラム、無端ベルト等の上に流延した後、有機溶媒を蒸発させて、同じく長尺の無配向フィルムを成膜する溶液流延法等従来公知の任意の成形法が採用されてよい。なお無配向フィルムの厚みが８０μｍ以上の場合には、溶液流延法では有機溶媒を充分に蒸発、除去することが困難になるので、溶融押出法で製造するのが好ましい。
【００５３】
本発明の位相差フィルムは、上記製膜工程で得られた実質的に無配向の非晶性樹脂フィルムを、テンターにより長手方向もしくは幅方向へ少なくとも一軸延伸することによって得られるが、更に両方向に二軸延伸することによっても得られる。なお二軸延伸の手法に関しては、長手方向あるいは幅方向への延伸が終了した後、前段延伸方向と直交する方向に延伸するいわゆる逐次二軸延伸法と、長手および幅方向を同時に延伸するいわゆる同時二軸延伸法が挙げられるが、両手法は要求される光学補償性能や生産性に鑑みて適宣選択することが可能であり、操作性や設備費および光学補償性能の発現性に鑑みると、逐次二軸延伸法が好ましい。なお、上記原反フィルムは実質的に無配向、即ちフィルム面内及びフィルム厚み方向のレターデーション値がゼロに近いものが好ましい。より具体的には、それぞれ２０ｎｍ以下であることが好ましく、１０ｎｍ以下であることがより好ましい。
【００５４】
上記延伸手法について具体的に説明する。本発明における延伸手法は、上記無配向フィルムを延伸可能なフィルム温度まで加熱する予熱工程、無配向フィルムを延伸させる延伸工程、延伸されて得られた非晶性樹脂フィルムの残留歪みを除去低減しアニール処理する為の熱緩和工程、および非晶性樹脂フィルムの配向を固定するための冷却工程から構成されることが好ましい。なお熱緩和工程は、特にテンタークリップ方式の延伸形態において発生する分子配向の湾曲パターン（いわゆるボーイング）を低減し、配向を揃えるための機能を担っている。各々の工程におけるフィルム加熱手法には、熱ロール接触加熱法やエアーフローティング加熱方式を利用した空気対流加熱法等が例示できる。もしくは両者を併用することも可能であり、延伸形態に応じて適宣選択される。
【００５５】
長手方向への縦一軸延伸方法としては、従来公知の方法を採用すればよく、例えばロ−ル間延伸法、クリップテンター法等の縦一軸延伸方法が挙げられるが、操作性や設備費に鑑みてロール間延伸法がより好ましい。ロール間延伸法は、上流側設置ロールを低速度、下流側設置ロールを高速度として、異なる回転速度をとる複数のロールが長手方向に任意の間隔で配置され、当該ロール間隔を介して加熱下フィルムを搬送しながら、ロール速度差に応じてフィルムが延伸される手法である。当該ロールの配置距離により事実上定義される延伸距離は、フィルム幅より小さいと長手方向への分子配向は不十分となり、また長すぎればフィルムの折れシワや加熱炉内部材等への接触キズ等が発生し好ましくない。フィルムの走行性に応じて適宣設定すればよい。なお上記ロールには、ロールに対するフィルムの保持力を高めグリップを良くし、さらに延伸工程における応力の影響を、前後工程に波及させないことを目的として、ニップ機構を備えることが好ましい。
【００５６】
幅方向への横一軸延伸方法および、長手方向と幅方向への同時二軸延伸方法としては、従来公知の任意のテンター延伸法が採用されればよく、例えば、無配向フィルムの幅方向の両端部をテンタークリップで把持し、テンタークリップの幅方向の間隔を次第に離間させることにより、無配向フィルムを幅方向に拡幅することにより延伸させる方法が挙げられ、もしくは上記幅方向延伸手法に加え、パンタグラフ構造やリニアモータ方式によるリンク機構を利用して、長手方向に互いに隣接するクリップを次第に離間させることにより、無配向フィルムを長手方向に延伸させる方法が挙げられる。
【００５７】
上記予熱工程においては、無配向フィルムを延伸可能な温度付近まで加熱するものであり、延伸工程で設定された延伸温度付近まで加熱すればよい。したがって、予熱工程における無配向フィルムの温度は、次工程となる延伸工程での当該フィルム温度よりも少なくとも等温もしくは高温であることが好ましく、更にいえば無配向フィルムの主構成樹脂のガラス転移温度をＴｇとすると、Ｔｇ〜Ｔｇ＋４０℃の範囲で予熱処理を実施することが好ましい。予熱温度が低くなると、延伸工程において延伸応力が過大となりフィルムが切断しやすくなり、高くなりすぎると延伸応力が不足し、下記の延伸効果を十分に得ることが難しくなる。
【００５８】
なお実質的に無配向の非晶性樹脂フィルムは、加熱により膨張変形しシート幅が広がることによって、該予熱工程通過中その自重により下方に弛緩し、熱風ノズルをはじめとする炉内部材へ接触する場合がある。ロール間延伸法による縦一軸延伸の場合は、予熱工程入口のフィルム張力と同工程出口のフィルム張力を独立に調整出来る機構を備えることで、このような走行トラブルを回避することが可能となる。同様にテンタークリップ方式の横一軸延伸または同時二軸延伸の場合、クリップレール幅をシート幅に対しあらかじめ広げることによって、このような走行トラブルを回避することが可能となる。
【００５９】
上記延伸工程においては、無配向フィルムを加熱しながら、フィルムの長手方向もしくは幅方向の少なくとも一方向に変形を加えることで、実質的に無配向であったフィルム構成分子を特定方向に配向させ、複屈折をはじめとする光学異方性を付与し位相差フィルムとしての機能を発現させ、更には延伸による分子配向によるフィルムとしての機械特性や耐久性の向上を図るものである。
【００６０】
上記延伸工程における無配向フィルムの温度は、低いと過大な延伸応力により延伸中にフィルムが切断し、更にはテンタークリップがはずれたりするなど、延伸工程におけるフィルム走行安定性を損なうことになる。高くなりすぎると延伸応力が不足し、上記の延伸効果を十分に得ることが不可能となり、配向緩和が優先して所望のレターデーション値が得られないことがある。したがって、フィルムの主構成樹脂のＴｇ−２０〜Ｔｇ＋４０℃が好ましく、更にはフィルムの主構成樹脂のＴｇ−１０℃〜Ｔｇ＋２０℃がより好ましい。
【００６１】
上記延伸工程における変形開始から終了までの延伸時間は、１０〜１００秒が好ましく、より好ましくは２０〜６０秒である。これより長くなると熱緩和によるレターデーション低下が著しくなり、延伸による分子配向効果を得ることが出来ない。短くなると顕著なボーイング現象により、遅相軸のフィルム幅方向への不均一分布を補正できず、さらには過大な延伸応力により延伸時にフィルムが切断し、テンタークリップがはずれたりするなど、延伸工程におけるフィルム走行安定性を損なうことになる。
【００６２】
上記延伸工程における延伸倍率は、得られる位相差フィルムの補償位相差量によって適宜決定されればよいが、延伸倍率が低いと配向方向が均一に揃わないことがあり、逆に高過ぎるとフィルムの中央部が弛み、レターデーション値や遅相軸や厚みの幅方向分布が不均一になるので、１．１〜６倍が好ましく、より好ましくは１．５〜５倍である。
【００６３】
また、上記延伸工程における延伸歪み速度は５０％／分以上が好ましい。歪み速度が小さくなるとレターデーションの発現性が低下する一方、あまり速くするとフィルムが切断したり、テンタークリップがはずれたりするので、より好ましくは１００〜２０００％／分である。また、高い歪み速度で延伸を実施することにより、特にテンタークリップ方式による延伸では、クリップレール開き角度を大きく取り、延伸ゾーンの炉長を極力短くすることが可能となる。
【００６４】
上記熱緩和工程は、延伸されたフィルムの残留歪みを除去低減し、分子配向を制御し幅方向の光学特性や厚みを揃えるための工程である。延伸フィルムのボーイングを低減し、配向を揃えるための工程であり、この工程の温度が高すぎると、レターデーション値が低下するので、この工程の温度は、フィルムの主構成樹脂のＴｇ−３０℃〜Ｔｇ＋２０℃が好ましい。
【００６５】
上記冷却工程は、フィルムを急冷することによりフィルムに形成された分子配向を固定するための工程であり、冷却温度はフィルムの主構成樹脂のＴｇ−５０℃〜Ｔｇ−５℃が好ましい。
【００６６】
本発明により得られる位相差フィルムは、上記式（１）で定義される正面レターデ―ションＲ０の変化率が、加熱処理前初期値に対して２％以内であり、同じく加熱処理した後の、上記式（２）で定義される厚み方向レターデーションＲｔｈの変化率が、加熱処理前初期値に対して２％以内であることを主旨とする。Ｒ０およびＲｔｈの変化率は、下記式（４）および（５）で定義される。
η０（％）＝（Ｒ０[１０００]−Ｒ０[０]）／Ｒ０[０]×１００・・・（４）
ηｔ（％）＝（Ｒｔｈ[１０００]−Ｒｔｈ[０]）／Ｒｔｈ[０]×１００・・・（５）
（式中、η０：正面レターデーション値Ｒ０の変化率、ηｔ：厚みレターデーションＲｔｈの変化率、Ｒ０[０]：加熱処理前のフィルムのＲ０、Ｒｔｈ[０]：加熱処理前のフィルムのＲｔｈ、Ｒ０[１０００]：８０℃で１０００時間加熱処理後のＲ０、Ｒｔｈ[１０００]：８０℃で１０００時間加熱処理後のＲｔｈ）
すなわち、８０℃で１０００時間加熱処理後のＲ０が、加熱処理前フィルムのＲ０に対して２％の変化に収斂することにより、本発明の位相差フィルムを利用した液晶パネルは、広視野角や高コントラストといった液晶表示装置が本来有する特徴により得られる安定した高品位の画像表示を、長期間にわたって保持することが出来る。同じくＲｔｈも加熱処理後の変化率を２％以下とすることにより、パネル画質を高品位に保つことが可能となる。なお本耐久性評価の加熱温度を８０℃としたのは、液晶パネルに位相差フィルムを搭載すると、パネル装備のバックライト光に常時露光されることになるが、その際位相差フィルムが、ほぼ８０℃前後の熱にさらされる為である。
【００６７】
本発明により得られた位相差フィルムは、上記式（１）で定義される正面レターデーションＲ０が２０〜３００ｎｍの範囲にあることが好ましい。上記範囲内に正面レターデーションＲ０を制御することによって、当該位相差フィルムを液晶パネルに積層すると、安定した高品位の画像表示を得ることができる。レターデーションＲ０の値が上記範囲を逸脱すると、液晶を通過する際の複屈折を補償しきれず、位相差フィルムとしての商品価値が低下することになる。
【００６８】
一方、本発明により得られる位相差フィルムは、上記式（２）で定義される厚み方向レターデーションＲｔｈが−２００〜３００ｎｍの範囲にあることが好ましい。正面レターデーションＲ０と同様に、上記範囲内に厚みレターデーションＲｔｈを制御することによって、該位相差フィルムを液晶パネルに積層すると、広視野角や高コントラストといった液晶表示装置が本来有する特徴を更に高めることが可能となり、安定した高品位の画像表示を得ることができる。
【００６９】
本発明により得られる位相差フィルムは、フィルムの幅方向に対する分子主鎖配向角θ（°）が０．５°以内であることが好ましい。分子主鎖配向角θが上記範囲内にはいることにより、分子主鎖が均一に配向し光軸が安定するので、液晶パネルに積層すると表示むらがなく、安定した画像表示を得ることが出来る。
【００７０】
又、本発明により得られた位相差フィルムの平均厚みについては特に制限されないが、所定の複屈折発現性を損わず、かつ一定の機械的強度を有し、さらに液晶表示装置へ積層される際に重視される部材の軽量化に鑑みて、光学補償フィルムとして好適に使用されるためには、２０〜２００μｍの範囲であることが好ましく、更に好ましくは３０〜１００μｍである。
【００７１】
本発明における位相差フィルムは、ヘイズ値が８％以下であることが好ましい。５％を超えると、偏光板保護フィルム等の用途に用いた場合に、光洩れ等の原因となることがある。より好ましくは５％以下、更に好ましくは３％以下、特に好ましくは１％以下である。
【００７２】
本発明により提供される位相差フィルムは、その表面にコロナ処理、プラズマ処理、紫外線照射、各種薬品処理をはじめとする表面活性処理を施したり、塗布加工や蒸着による各種の機能コーティング、ラミネート等を行うことにより諸性能を付加し、その利用価値をさらに向上させることも可能である。
【００７３】
このようにして得られた位相差フィルムは、液晶表示装置の部品として好適に用いられるが、上記位相差フィルムは、単独で用いられても、偏光板と積層一体化させて複合偏光板として用いられても、偏光板の液晶セル側の保護フィルムの代わりに接着剤を介して積層一体化されて偏光板を形成して用いられてもよい。液晶表示装置の薄型化及び製造効率を向上させることができることから、偏光板の液晶セル側の保護フィルムの代わりに、好ましくは接着剤を介して位相差フィルムを積層一体化させて、偏光板として用いるのが好ましい。
【００７４】
次に、上記位相差フィルムを単独で用いて液晶表示装置を製造する要領を説明する。上記位相差フィルムを用いた液晶表示装置としては、液晶セルを構成している一対の基板外面の夫々に偏光板を配設すると共に、上記液晶セルの基板のうちの少なくとも一方の基板、好ましくは液晶表示面側の基板と、この基板に対向する偏光板との間に上記位相差フィルムを介在させ、更に、液晶セルにおける液晶表示面とは反対側の基板側に配設した偏光板上に、バックライト型或いはサイドライト型の公知の照明システムを配設すると共に、駆動回路を組み込むことによって液晶表示装置を得ることができる。
【００７５】
更に、上記液晶表示装置において、位相差フィルムは予め偏光板の一面に接着剤又は粘着剤を介して積層一体化させて複合偏光板として用いられてもよい。
【００７６】
なお、位相差フィルムと偏光板とを積層一体化させるのに用いられる接着剤又は粘着剤としては、これらの光学特性を阻害しないものであれば特に限定されず、アクリル系の接着剤又は粘着剤等の透明なものが用いられる。
【００７７】
また、上記偏光板は従来から汎用されているものが用いられ、偏光子の両面に保護フィルムを積層一体化させてなる。この偏光子としては、ポリビニルアルコール・ヨウ素系偏光膜、ポリビニルアルコール系フィルムに二色性染料を吸着配向させた染料系偏光膜、ポリビニルアルコール系フィルムより脱水反応を誘起させたり、ポリ塩化ビニルフィルムの脱塩酸反応により、ポリエンを形成させたポリエン系偏光膜、分子内にカチオン基を含有する変性ポリビニルアルコールからなるポリビニルアルコール系フィルムの表面及び／又は内部に二色性染料を有する偏光膜等が挙げられる。
【００７８】
そして、上記偏光子の製造方法としては、例えば、ポリビニルアルコール系フィルムを延伸後にヨウ素イオンを吸着させる方法、ポリビニルアルコール系フィルムを二色性染料による染色後に延伸する方法、ポリビニルアルコール系フィルムを延伸後に二色性染色で染色する方法、二色性染料をポリビニル系アルコール系フィルムに印刷後に延伸する方法、ポリビニルアルコール系フィルムを延伸後に二色性染料を印刷する方法等が挙げられる。
【００７９】
なお、上記ポリビニルアルコールとしては、酢酸ビニルモノマーを単独重合させて得られたポリ酢酸ビニルをケン化してなるものだけでなく、酢酸ビニルモノマーに、少量のオレフィン類、ビニルエーテル類、不飽和スルホン酸塩又は不飽和カルボン酸もしくはこの塩、エステル、アミド、ニトリル等のモノマーを共重合させてなるものであってもよい。
【００８０】
そして、上記偏光子の両面に積層一体化される保護フィルムとしては、偏光子の光学特性を阻害しないものであれば、特に限定されず、例えば、トリアセチルセルロース、アルカリ処理したトリアセチルセルロース等からなるフィルムが挙げられる。
【００８１】
次に、位相差フィルムを、偏光板の液晶セル側の保護フィルムの代わりに接着剤を介して偏光子に直接、積層一体化して偏光板を形成させて用いる場合について説明する。上記接着剤としては、偏光子及び位相差フィルムの光学特性を阻害しないものであればよく、水性ウレタン系接着剤が好ましい。
【００８２】
そして、偏光子の液晶セル側の面に接着剤を介して位相差フィルムを積層一体化させる要領としては、偏光子と位相差フィルムとの対向面のうちの何れか一方の面、好ましくは位相差フィルム面に接着剤を全面的に略均一に塗布した後、偏光子と位相差フィルムとを接着剤を介在させた状態で重ね合わせて積層一体化させる要領が挙げられる。
【００８３】
このとき、偏光子又は位相差フィルムに塗布される接着剤の塗布量は、少ないと、偏光子と位相差フィルムとの間の接着強度が低下して、偏光子と位相差フィルムとの間に隙間が生じて光学特性が阻害されることがある一方、多いと、接着剤の乾燥が不充分となって偏光子が湾曲したり或いは偏光度が低下したりすることがあるので、偏光子又は位相差フィルム上に塗布した直後の接着剤の塗布量が０．０５〜１０ｇ／ｍ2となるように調整するのが好ましい。
【００８４】
一方、偏光子における位相差フィルムが積層一体化される面とは反対側の面には、通常の光等方性の保護フィルムが接着剤を介して積層一体化されるが、この保護フィルムと位相差フィルムとの間の透湿度の差が大きいと、偏光板が湾曲してしまうといった問題が発生することから、保護フィルムを選択するにあたっては、保護フィルムの透湿度が位相差フィルムの透湿度に対して±５０％程度以内、更に±３０％程度以内となるように選択するのが好ましい。
【００８５】
上記位相差フィルムを、保護フィルムとして用いた偏光板を使用した液晶表示装置としては、液晶セルを構成している一対の基板外面の夫々に配設される偏光板のうち、少なくとも液晶表示面側の偏光板として、この偏光板をその位相差フィルム面を液晶セル側に配置する構成とすることで得られる。
【００８６】
上記液晶セルとしては、従来から用いられている液晶セル方式であれば、特に限定されないが、大型画面としての表示性能に優れるＶＡモードおよびＩＰＳモードに本発明を適用すると優れた効果が得られる。ＶＡモードは液晶分子の配向をパネル基板に対して垂直方向に変化させ透過光を制御する。このとき、液晶セルを通過する光における液晶セルの厚み方向の屈折率が大きくなり屈折率異方性が発現し、見る角度によっては光が漏れてしまう。一方、ＩＰＳモードは液晶分子の配向を、パネル基板に対して平行な水平面内で変化させ透過光を制御する。このとき、液晶セルを通過する光における液晶セルの厚み方向の屈折率が小さくなり屈折率異方性が発現し、同じく見る角度によっては光が漏れてしまう。本発明により、上記両液晶モードに対し、正もしくは負の固有複屈折を有する樹脂材料を、表示方式に応じて適切に選択し、その無配向フィルムを延伸することによって、パネル平行面内ないしは厚み方向の屈折率が制御された、位相差フィルムを提供することが可能となる。それによって液晶セルの屈折率を効果的に補償して、得られる液晶表示装置の正面コントラストや見込み角度によるコントラストの変化等、いわゆる視野角依存性を大幅に改善することが可能となる。
【００８７】
なお、位相差フィルムを何れの態様で用いる場合も、位相差フィルムの遅相軸と、この位相差フィルムと隣接する偏光板或いは偏光子の吸収軸とが互いに直交するように調整する必要がある。
【発明の効果】
【００８８】
本発明の構成は上述の通りであり、その効果として、液晶表示パネル内の熱暴露に対して光学補償性能が劣化することのない、高耐久性の位相差フィルムを得ることが出来る。本発明の位相差フィルムを液晶表示装置に使用すると、液晶物質の複屈折を補償して表示ムラを解消し、かつコントラストが良好で視角特性に優れ、液晶パネルの画像表示を長期間にわたって安定させることが可能となる。
【発明を実施するための最良の形態】
【００８９】
以下、本発明の実施例について説明するが、下記の例に限定されるものではない。
【実施例】
【００９０】
（無配向フィルム製造例１）
ポリメチルメタクリレート系樹脂（メチルメタクリレート成分含有量５５モル％、スチレン成分含有量３０モル％、無水マレイン酸成分含有量１５モル％、Ｔｇ＝１２０℃、重量平均分子量：１２００００）９０重量部、およびアクリロニトリル−スチレン−ブタジエン系共重合体（ブタジエン成分含有量５０モル％、スチレン成分含有量２５モル％、アクリロニトリル成分含有量１８モル％、メチルメタクリレート成分含有量７モル％、重量平均分子量：４８０００）１０重量部を混合して、シリンダー温度２６０℃に設定した二軸押出機に供給充填し、押出されたストランドをペレタイザーにてカットし混合樹脂（Ｃ）のペレットを作製した。
【００９１】
上記混合樹脂（Ｃ）を単軸押出機に供給し、シリンダー温度２６０℃で溶融混練した後、Ｔダイからクロムメッキロール上に、引取速度１０ｍ／分で溶融押出し冷却固化させてシート状に連続成膜し、実質的に無配向の非晶性樹脂フィルムを得た。得られた無配向フィルムの幅は１５００ｍｍ、幅方向平均厚みが１５０μｍとなったものを無配向フィルム（Ｃ−１）とし、同じく１００μｍとなったものを無配向フィルム（Ｃ−２）とした。なお、無配向フィルム（Ｃ−１）中に分散したドメイン分散径は、０．６１μｍであり、同じく無配向フィルム（Ｃ−２）のドメイン分散径は、０．７５μｍであった。
【００９２】
（無配向フィルム製造例２）
ポリメチルメタクリレート系樹脂に代えてノルボルネン系樹脂（日本ゼオン社製、「ゼオノア１４２０」重量平均分子量＝５００００、ガラス転移温度Ｔｇ＝１３５℃）とすること、ペレット作製工程の二軸押出機およびフィルム溶融製膜工程の単軸押出機のシリンダー温度を、２７０℃に設定変更すること以外は、製造例１と同様にして混合樹脂（Ｄ）のペレットを作製し、製造例１と同様に無配向フィルムを得た。得られた無配向フィルムの幅は１５００ｍｍ、幅方向平均厚みが１５０μｍとなったものを無配向フィルム（Ｄ−１）とし、同じく１００μｍとなったものを無配向フィルム（Ｄ−２）とした。なお、無配向フィルム（Ｄ−１）中に分散したドメイン分散径は、０．４３μｍであり、同じく無配向フィルム（Ｄ−２）のドメイン分散径は、０．５４μｍであった。
【００９３】
（無配向フィルム製造例３）
ポリメチルメタクリレート系樹脂に代えて、マレイミド系共重合体樹脂（マレイミド成分含有量５０モル％、イソブテン成分含有量５０モル％、Ｔｇ＝１４５℃、重量平均分子量：２５００００）とすること、ペレット作製工程の二軸押出機およびフィルム溶融製膜工程の単軸押出機のシリンダー温度を、２８０℃に設定変更すること以外は、製造例１と同様にして混合樹脂（Ｅ）のペレットを作製し、製造例１と同様に無配向フィルムを得た。得られた無配向フィルムの幅は１５００ｍｍ、幅方向平均厚みが１５０μｍとなったものを非晶性樹脂フィルム（Ｅ−１）とした。なお、無配向フィルム（Ｅ−１）中に分散したドメイン分散径は、０．９０μｍであった。
【００９４】
（無配向フィルム製造例４）
アクリロニトリル−スチレン−ブタジエン共重合体に代えて、スチレン−エチレン−ブチレン共重合体（スチレン成分含有量３０モル％、エチレン成分含有量４０モル％、ブチレン成分含有量３０モル％、重量平均分子量：１６００００）とすること以外は、製造例１と同様にして混合樹脂（Ｆ）のペレットを作製し、製造例１と同様に無配向フィルム（Ｆ−１）を得た。得られた無配向フィルムの幅は１５００ｍｍ、平均厚みは１５０μｍとなった。なお、無配向フィルム（Ｆ−１）中に分散したドメイン分散径は、１．５７μｍであった。
【００９５】
（無配向フィルム製造例５）
アクリロニトリル−スチレン−ブタジエン共重合体に代えて、上記製造例４記載のスチレン−エチレン−ブチレン共重合体とすること以外は、製造例２と同様にして混合樹脂（Ｇ）のペレットを作製し、製造例２と同様に無配向フィルム（Ｇ−１）を得た。得られた無配向フィルムの幅は１５００ｍｍ、平均厚みは１５０μｍとなった。なお、無配向フィルム（Ｇ−１）中に分散したドメイン分散径は、１．２６μｍであった。
【００９６】
（無配向フィルム製造例６）
無配向フィルムの作製において、上記製造例１記載のアクリロニトリル−スチレン−ブタジエン共重合体を混合せず、上記製造例１記載のポリメチルメタクリレート系樹脂１００重量部のみとすること以外は、製造例１と同様にして混合樹脂（Ｈ）のペレットを作製し、製造例１と同様に無配向フィルムを得た。得られた無配向フィルムの幅は１５００ｍｍ、幅方向平均厚みが１５０μｍとなったものを無配向フィルム（Ｈ−１）とし、同じく１００μｍとなったものを無配向フィルム（Ｈ−２）とした。
【００９７】
（無配向フィルム製造例７）
無配向フィルムの作製において、上記製造例１記載のアクリロニトリル−スチレン−ブタジエン共重合体を混合せず、上記製造例２記載のノルボルネン系樹脂１００重量部のみとすること以外は、製造例２と同様にして混合樹脂（Ｉ）のペレットを作製し、製造例２と同様に無配向フィルムを得た。得られた非晶性樹脂フィルムの幅は１５００ｍｍ、幅方向平均厚みが１５０μｍとなったものを無配向フィルム（Ｉ−１）とし、同じく１００μｍとなったものを無配向フィルム（Ｉ−２）とした。
【００９８】
（無配向フィルム製造例８）
無配向フィルムの作製において、上記製造例１記載のアクリロニトリル−スチレン−ブタジエン共重合体を混合せず、上記製造例３記載のマレイミド系樹脂１００重量部のみとすること以外は、製造例２と同様にして混合樹脂（Ｊ）のペレットを作製し、製造例２と同様に無配向フィルム（Ｊ−１）を得た。得られた無配向フィルムの幅は１５００ｍｍ、平均厚みは１５０μｍとなった。
【００９９】
（実施例１〜７、比較例１〜３）
上記製造例１〜８によって得られた無配向フィルムを連続的に巻出し、予熱ゾーン、延伸ゾーン、熱緩和ゾーン及び冷却ゾーンを有する横一軸テンター延伸機に、予熱ゾーン入口においてフィルム搬送速度２０ｍ／分で供給し、その端部をテンタークリップで把持し、予熱ゾーンで無配向フィルムを予熱加温した後、延伸ゾーンでフィルムを加熱しながら幅方向に延伸した後、続く熱緩和ゾーンにおいてアニール処理し、更に冷却ゾーンで８０℃に冷却して配向固定した。続く延伸機出口において、フィルム搬送速度２０ｍ／分で該フィルム端部をクリップ把持より解放し、続くスリット工程でクリップ掴み痕の残存するフィルム端部を、フィルム中心から左右対称に設置したシアー刃でスリットして除去し、最後の巻取工程では巻取張力１００Ｎ／ｍで塩化ビニル樹脂製コアにロール状に巻取り、位相差フィルムを得た。なお無配向フィルムの種別、予熱ゾーン・延伸ゾーン・熱緩和ゾーンの温度、ならびに延伸倍率は表１および表２記載の通りである。
【０１００】
得られた位相差フィルムの幅は、テンタークリップ掴み痕を含む両端部を除いて１３４０ｍｍであり、平均厚みは表１および２記載の通りであった。これらの位相差フィルムについて、後述する測定方法、熱処理方法及び加熱経時変化評価方法に従って求めた結果を表１および表２に示した。
【０１０１】
（実施例８〜９、比較例４〜５）
上記製造例１〜２、６〜７によって得られた表１および表２記載の無配向フィルムを連続的に巻出し、予熱ゾーン、延伸ゾーン、熱緩和ゾーン及び冷却ゾーンを有するロール式縦一軸延伸機に、予熱ゾーン入口においてフィルム搬送速度１０ｍ／分で供給し、予熱ゾーンで表１および表２記載の温度で無配向フィルムを加熱した後、延伸ゾーンの前後に配置された上流側ニップロールと下流側ニップロールに回転速度比を付け、延伸ゾーンでフィルムを加熱しながら長手方向に延伸し、続く熱緩和ゾーンにおいてアニール処理し、更に冷却ゾーンで８０℃に冷却して配向固定した。フィルム端部の一部をフィルム中心から左右対称に設置したシアー刃でスリットして除去し、巻取速度２０ｍ／分、巻取張力１００Ｎ／ｍで塩化ビニル樹脂製コアにロール状に巻取り、位相差フィルムを得た。なお無配向フィルムの種別、予熱ゾーン・延伸ゾーン・熱緩和ゾーンの温度、ならびに延伸倍率は表１および表２記載の通りである。
【０１０２】
得られた位相差フィルムの幅は、両端部を除いて１０００ｍｍであり、平均厚みは表１および２記載の通りであった。これらの位相差フィルムについて、後述する測定方法、熱処理方法及び加熱経時変化評価方法に従って求めた物性測定結果を表１および表２に示した。
【０１０３】
位相差フィルムの平均厚み、位相差フィルムの乾燥熱風処理方法および加熱経時変化評価方法、正面レターデーション値Ｒ０、厚み方向レターデーション値Ｒｔｈの測定方法は以下の通りである。
【０１０４】
位相差フィルムの平均厚みの測定方法
フィルム幅方向を基準軸とし、その基準軸に対して長手方向５０ｍｍ、幅方向は全幅で帯状フィルム片を採取し、フィルム厚さ測定器（セイコーＥＭ社製、商品名「Ｍｉｌｌｉｔｒｏｎ１２４０」を用いて、当該フィルム片の幅方向に１０ｍｍ間隔で測定し、測定値の総平均を算出し、フィルムの平均厚み（μｍ）とした。
【０１０５】
位相差フィルムの乾燥熱風処理方法および加熱経時変化評価方法
位相差フィルムを４００ｍｍ×４００ｍｍの正方形に切り出し、下記の手順で正面レターデーション値を測定し、測定値をＲ０[０]とした。同じくフィルム厚み方向のレターデーション値を測定し、測定値をＲｔｈ[０]とした。続いてフィルム片を無塵紙で、実質的に無負荷で軽く挟み、８０℃に保温した乾燥熱風式オーブンに投入して１０００時間放置し、フィルムを加熱処理した。処理後上記と同様にフィルム片の正面レターデーション値を測定し、測定値をＲ０[１０００]、同じく厚み方向レターデーション値を測定し、測定値をＲｔｈ[１０００]とした。正面レターデーションＲ０および厚み方向レターデーションＲｔｈの変化率を上記式（４）および（５）で算出した。
【０１０６】
位相差フィルムの正面レターデーション値Ｒ０の測定方法
自動複屈折測定装置（王子計測機器社製、商品名「ＫＯＢＲＡ−ＷＲ」）を使用し、測定光の波長を５５０ｎｍとして、位相差フィルムの長手方向に直交する軸を基準軸とし、位相差フィルムを幅方向に５０ｍｍ間隔で測定してその総平均値を算出し、フィルムの正面レターデーション値Ｒ０とした。
【０１０７】
位相差フィルムの厚み方向レターデーション値Ｒｔｈの測定方法
自動複屈折測定装置（王子計測機器社製、商品名「ＫＯＢＲＡ−ＷＲ」を用いて測定光の波長を５５０ｎｍとして、位相差フィルムの長手方向に直交する軸を基準軸とし、位相差フィルムを幅方向に５０ｍｍ間隔で測定してその平均値を算出し、フィルムの厚み方向レターデーション値Ｒｔｈとした。
【０１０８】
【表１】
2010026098.tif 000004
【０１０９】
【表２】
2010026098.tif 000005